(57)【要約】【課題】  本発明の目的は、吸収液の拡散性に優れることで繰り返しの吸収速度が速く逆戻りが少ない界面活性剤及び吸収性物品を提供することにある。【解決手段】  高吸水性ポリマー（Ｐ）及びセルロース繊維を構成部材とする吸収体を処理する界面活性剤であって、３価以上のアルコール（ｃ１）のアルキレンオキサイド付加物と炭素数８〜３０の脂肪酸（ｃ２）との部分エステル化合物（Ｃ１）及び３価以上のアルコール（ｃ１）と炭素数８〜３０の脂肪酸（ｃ２）との部分エステル化合物（Ｃ２）からなる群から選択される少なくとも１種である吸収体処理用界面活性剤である。【選択図】    図１
2014091779.tif 000002
【特許請求の範囲】
【請求項１】
高吸水性ポリマー（Ｐ）及びセルロース繊維を構成部材とする吸収体を処理する界面活性剤であって、３価以上のアルコール（ｃ１）のアルキレンオキサイド付加物と炭素数８〜３０の脂肪酸（ｃ２）との部分エステル化合物（Ｃ１）及び３価以上のアルコール（ｃ１）と炭素数８〜３０の脂肪酸（ｃ２）との部分エステル化合物（Ｃ２）からなる群から選択される少なくとも１種である吸収体処理用界面活性剤（Ｃ）。
【請求項２】
界面活性剤（Ｃ）の使用量が、吸収体が含有するセルロース繊維の重量に基づいて０．０１〜０．１重量％である請求項１に記載の界面活性剤。
【請求項３】
３価以上のアルコール（ｃ１）がソルビトール及びソルビタンからなる群から選ばれる１種以上の多価アルコールである請求項１又は２に記載の界面活性剤。
【請求項４】
脂肪酸（ｃ２）が、炭素数１２〜２４の脂肪酸である請求項１〜３のいずれか１項に記載の界面活性剤。
【請求項５】
部分エステル化合物（Ｃ１）が、３価以上のアルコール（ｃ１）のアルキレンオキサイド付加物中の水酸基の５〜７０モル％がエステル化された部分エステル化合物である請求項１〜４のいずれか１項に記載の界面活性剤。  
【請求項６】
部分エステル化合物（Ｃ２）が、３価以上のアルコール（ｃ１）中の水酸基の５〜７０モル％がエステル化された部分エステル化合物である請求項１〜５のいずれか１項に記載の界面活性剤。
【請求項７】
請求項１〜６のいずれか１項に記載の界面活性剤、セルロース繊維及び高吸水性ポリマー（Ｐ）を含有する吸収体。
【請求項８】
吸収体が含有するセルロース繊維が、長さ３〜３０ｍｍであり、かつ、直径５〜１００μｍである繊維である請求項７に記載の吸収体。
【請求項９】
高吸水性ポリマー（Ｐ）の含有量が、吸収体が含有するセルロース繊維の重量に基づいて２０〜２００重量％である請求項６又は７に記載の吸収体。
【請求項１０】
肌当接面を形成する液透過性の表面シート、液不透過性又は撥水性の防漏シート、及びこれら両シート間に位置する吸収体の製造方法であって、高吸水性ポリマー（Ｐ）及びセルロース繊維を構成部材とする吸収体に、３価以上のアルコール（ｃ１）のアルキレンオキサイド付加物と炭素数８〜３０の脂肪酸（ｃ２）との部分エステル化合物（Ｃ１）及び３価以上のアルコール（ｃ１）と炭素数８〜３０の脂肪酸（ｃ２）との部分エステル化合物（Ｃ２）からなる群から選ばれる１種以上の界面活性剤を噴霧する工程を有し、界面活性剤の使用量が、吸収体中のセルロース繊維重量に対して０．０１〜０．１重量％である吸収体の製造方法。
【請求項１１】
３価以上のアルコール（ｃ１）がソルビトール及びソルビタンからなる群から選ばれる１種以上の多価アルコールである請求項１０に記載の製造方法。  
【請求項１２】
脂肪酸（ｃ２）が、炭素数１２〜２４の脂肪酸である請求項１０又は１１に記載の製造方法。
【請求項１３】
部分エステル化合物（Ｃ１）が、３価以上のアルコール（ｃ１）のアルキレンオキサイド付加物中の水酸基の５〜７０モル％がエステル化された部分エステル化合物である請求項１０〜１２のいずれか１項に記載の製造方法。  
【請求項１４】
部分エステル化合物（Ｃ２）が、３価以上のアルコール（ｃ１）中の水酸基の５〜７０モル％がエステル化された部分エステル化合物である請求項１０〜１３のいずれか１項に記載の製造方法。  
【請求項１５】
請求項１０〜１４のいずれか１項に記載の製造方法で得られる吸収体。
【請求項１６】
吸収体が含有するセルロース繊維が、長さ３〜３０ｍｍであり、かつ、直径５〜１００μｍである繊維である請求項１５に記載の吸収体。  
【請求項１７】
高吸水性ポリマー（Ｐ）の含有量が、吸収体が含有するセルロース繊維の重量に基づいて２０〜２００重量％である請求項１５又は１６に記載の吸収体。
【請求項１８】
請求項１５〜１７のいずれか１項に記載の吸収体を含有する吸収性物品。
【発明の詳細な説明】
【技術分野】
【０００１】
本発明は、吸収体処理用界面活性剤界面活性剤および該界面活性剤を含有する吸収体に関する。
【背景技術】
【０００２】
紙オムツや生理用ナプキン等の吸収性物品においては、肌当接面から吸収体に吸収させた尿や経血等の吸収速度が遅く、また逆戻りしてべたつくことがある。
べたつきを低減する方法としては、肌当接面を形成する表面シートに凹凸を設けて、肌との接触面積を低減したり、表面シートに嵩高な不織布を用いたりすることが行われている。
また、吸収性物品においては、吸収体の吸収性能を向上させるべく、吸収体に用いる高吸水性ポリマーの改良や、高吸水性ポリマーの吸収体内での保持態様や吸収体の立体構造等の改変等に関する研究も行われている（特許文献１）。
【先行技術文献】
【特許文献】
【０００３】
【特許文献１】特開平０６−３０４２０２号公報
【発明の概要】
【発明が解決しようとする課題】
【０００４】
しかしながら、特許文献１の吸収性物品は、繰り返し吸収における吸収速度が十分ではなく、液の逆戻り性が悪いという問題がある。  
本発明は、吸収した液の拡散性が優れることで繰り返して吸収した液に対しても吸収速度が速く逆戻りが少ない吸収体を提供することを目的とする。
【課題を解決するための手段】
【０００５】
本発明は、セルロース繊維及び高吸水性ポリマー（Ｐ）を構成部材とする吸収体を処理する界面活性剤であって、３価以上のアルコール（ｃ１）のアルキレンオキサイド付加物と炭素数８〜３０の脂肪酸（ｃ２）との部分エステル化合物（Ｃ１）及び３価以上のアルコール（ｃ１）と炭素数８〜３０の脂肪酸（ｃ２）との部分エステル化合物（Ｃ２）からなる群から選択される少なくとも１種である界面活性剤（Ｃ）；該界面活性剤を含有する吸収体；該吸収体の製造方法を提供することにより前記目的を達成したものである。  
【発明の効果】
【０００６】
本発明の界面活性剤は、セルロース繊維及び高吸水性ポリマー（Ｐ）を構成部材とする吸収体を処理することで、吸収体における吸収液の拡散性に優れ、繰り返し吸収に対しても吸収速度が速く逆戻りが少ない。このため、紙オムツ等といった吸収性物品にとくに好適である。
【発明を実施するための形態】
【０００７】
以下本発明を、その好ましい実施形態に基づき図面を参照しながら説明する。
本発明の一実施形態としての紙オムツ１は、図１に示すように、肌当接面２０を形成する液透過性の表面シート２、液不透過性又は撥水性の防漏シート３、及びこれら両シート２，３間に位置する吸収体材材４を具備し、該表面シート２と吸収体材４との間にセカンドシート（中間層）５を具備する。
吸収体材４は、セルロース繊維からなる繊維集合体４２及び高吸水性ポリマー４３を構成部材とし、吸収体４１と、吸収体４１の肌当接面側を被覆する被覆シート４４と、吸収体４１の非肌当接面側を被覆する被覆シート４５とからなる。被覆シート４４と被覆シート４５とは一枚の連続するシートであっても良いし、別体の２枚のシートであっても良い。  
【０００８】
紙オムツ１は、肌当接面２０以外の部位に、界面活性剤（Ｃ）を含有するセルロース繊維を含んでいる。  
肌当接面２０とは、着用時に着用者の肌に当接される面であり、非肌当接面３０とは、着用時に着用者の肌とは反対側に向けられる面である。
【０００９】
肌当接面以外の部位とは、肌当接面２０を形成しているシート（本実施形態においては表面シート２）の該肌当接面２０側の表面を除く趣旨であり、表面シート２が多層構造からなる場合には、表面シート２を構成する層のうち、肌当接面２０を形成する最外層以外の層は、肌当接面以外の部位に含まれる。更に、肌当接面２０を形成しているシートが、セルロース繊維を含む単層のシートであり、その裏面（肌当接面とは反対側の面）側のみに前記界面活性剤が塗布されている場合も、該界面活性剤を含有するセルロース繊維を肌当接面２０以外の部位に含む場合に該当する。
なお、肌当接面２０が上記界面活性剤で処理されていると、排泄液が表面シート２の表面上を容易に流れ（横拡散し）、吸収体材４の内部に排泄液が入りにくく、モレが発生しやすくなるため好ましくない。
【００１０】
界面活性剤（Ｃ）としては、３価以上のアルコール（ｃ１）のアルキレンオキサイド付加物と炭素数８〜３０の脂肪酸（ｃ２）との部分エステル化合物（Ｃ１）及び３価以上のアルコール（ｃ１）と炭素数８〜３０の脂肪酸（ｃ２）との部分エステル化合物（Ｃ２）からなる群から選ばれる１種以上であることを特徴とする。  
【００１１】
界面活性剤（Ｃ）を構成する３価以上のアルコール（ｃ１）の具体例としては、グリセリン、ポリグリセリン、トリメチロールエタン、トリメチロールプロパン、トリメチロールブタン、ペンタエリスリトール、ジペンタエリスリトール、ソルビトール、ソルビタン、単糖類、二糖類、三糖類及び多糖類などがあげられる。液の吸収速度と拡散性の観点から、好ましくはペンタエリスリトール、ジペンタエリスリトール、ソルビトール、ソルビタン、単糖類であり、更に好ましくはペンタエリスリトール、ソルビトール、ソルビタンであり、特に好ましくはソルビトール、ソルビタンである。
【００１２】
３価以上のアルコール（ｃ１）のアルキレンオキサイド付加物を構成するアルキレンオキサイドとしては、エチレンオキサイド（以下ＥＯと略記）、１，２−又は１，３−プロピレンオキサイド（以下ＰＯと略記）、１，２−、２，３−、１，３−または１，４−ブチレンオキサイド、イソブチレンオキサイド、スチレンオキサイド等、およびこれらの２種以上の併用（ブロックおよび／またはランダム付加）が挙げられる。アルキレンオキサイドとして好ましいものは、ＥＯ及びＰＯとＥＯの併用である。
【００１３】
３価以上のアルコール（ｃ１）へのアルキレンオキサイドの付加は、公知の方法が適用できる。例えば、３価以上のアルコール（ｃ１）に触媒の存在下でアルキレンオキサイドを付加させることによりアルキレンオキサイド付加物を得ることができる。反応温度は、通常１０〜１８０℃であり、反応時間は、１〜４８時間である。ＡＯは単独でも２種以上を混合して使用しても良い。２種以上のアルキレンオキサイドを付加させる場合、その付加様式は特に限定されず、ランダム付加でもブロック付加でも良い。アルキレンオキサイドを付加させる際に用いられる触媒としては、アルカリ触媒［水酸化カリウム及び水酸化ナトリウムなど）、酸性触媒（過ハロゲン酸（塩）、硫酸（塩）、リン酸（塩）及び硝酸（塩）など］、金属アルコラート触媒（ナトリウムメチラート及びカリウムブチラートなど）などが挙げられる。  
【００１４】
３価以上のアルコール（ｃ１）のアルキレンオキサイド付加物の具体例としては、ネオペンチルグリコールＥＯ２モル付加物、グリセリンＥＯ３モル付加物、トリメチロールプロパンＥＯ３モル付加物、トリメチロールプロパンＥＯ３モル付加物、トリメチロールプロパンＥＯ５モル付加物、ペンタエリスリトールＥＯ４モル付加物、ペンタエリスリトールＥＯ５モル付加物及びソルビタンＥＯ２０モル付加物等が挙げられる。  
【００１５】
炭素数８〜３０の脂肪酸（ｃ２）の具体例として、椰子油、パーム油、落花生油、オリーブ油、ひまし油、ナタネ油、牛脂及び鯨油などの天然油脂から精製される脂肪酸があげられる。好ましくは、炭素数１２〜２４の脂肪酸である。炭素数が８未満では液の拡散性が低下し、炭素数が３０を越えると液の吸収速度が低下する問題が生じる。
【００１６】
（Ｃ１）としては、例えば、炭素数３〜６の３価アルコールのアルキレンオキサイド付加物と炭素数８〜２６の直鎖または分岐の１価脂肪酸から得られるエステル化合物が挙げられる。
【００１７】
（Ｃ１）としては、液吸収速度の観点から、３価以上のアルコールのアルキレンオキサイド付加物が有する水酸基の５〜７０モル％がエステル化された部分エステルが好ましく、１０〜６０モル％がエステル化された部分エステルが更に好ましい。特に好ましくは、ペンタエリスリトールＥＯ付加物、ソルビタンＥＯ付加物又はソルビトールＥＯ付加物と、パルミチン酸、ステアリン酸、牛脂脂肪酸、オレイン酸、リノール酸、エルシン酸又はリノレン酸の脂肪酸とのモノエステルおよびジエステルである。
【００１８】
部分エステル化合物（Ｃ１）は、公知の方法等で製造でき、例えば、３価以上のアルコール（ｃ１）のアルキレンオキサイド付加物と（ｃ２）を硫酸もしくはパラトルエンスルホン酸などを触媒としたエステル化反応により製造できる。  
【００１９】
（Ｃ２）は、３価以上のアルコール（ｃ１）と炭素数８〜３０の脂肪族モノカルボン酸（ｃ２）との適宜の組み合わせから得られるものであり、液吸収速度の観点から、いずれの場合においても多価アルコール中の水酸基の５〜７０モル％がエステル化された部分エステルが好ましく、１０〜６０モル％がエステル化された部分エステルが更に好ましい。特に好ましい（Ｃ２）としては、ペンタエリスリトール、ソルビタン、ソルビトールの多価アルコールと、パルミチン酸、ステアリン酸、オレイン酸、リノール酸、エルシン酸、牛脂脂肪酸、リノレン酸の脂肪酸とのモノエステルおよびジエステルである。
【００２０】
界面活性剤（Ｃ）としては、液拡散性及び繰り返しの吸収速度の観点から、（Ｃ２）が好ましく、更に好ましくは、ソルビタンの脂肪酸モノエステルであり、特に好ましくは、ソルビタンパルミテート、ソルビタンモノステアレートである。
【００２１】
界面活性剤（Ｃ）を含有するセルロース繊維としては、パルプ繊維、コットン、レーヨン、キュプラ、リオセル、麻等が挙げられる。これらの繊維は、一種を単独で又は二種以上を組み合わせて用いることができる。セルロース繊維は、パルプ繊維を主体とすることが、液の吸収速度の一層の向上の点から好ましい。  
また、吸収体が含有するセルロース繊維は、特に限定されないが、長さ３〜３０ｍｍ、直径５〜１００μｍの繊維を含むことが、風合い並びに取り扱いの点から好ましい。このような長さ及び直径を有する繊維は、界面活性剤（Ｃ）を含有するセルロース繊維材料（例えば、被覆シート、吸収性コア、中間層等）中のセルロース繊維の全量中に、５０〜１００重量％含まれることが好ましく、８０〜１００重量％含まれることが更に好ましい。なお、セルロース繊維の断面が真円でない場合には、その直径は断面の長軸で測定する。この場合、１０本以上の複数のセルロース繊維の直径を測定し、その平均値が上記直径の範囲であることが好ましい。  
セルロース繊維とセルロース繊維以外の繊維とを混合して用いることもできるが、その場合、セルロース繊維の割合が５０重量％以上であることが好ましく、より好ましくは７０重量％、更に好ましくは９０重量％以上である。
【００２２】
本発明の吸収体は、界面活性剤（Ｃ）、セルロース繊維及び高吸水性ポリマー（Ｐ）を含有する。  
具体的には、セルロース繊維が、パルプ繊維を主体として構成されており、それぞれの少なくとも一部におけるパルプ繊維が界面活性剤（Ｃ）を含有している。セルロース繊維は、それぞれ、パルプ繊維の含有率が５０重量％以上であることが好ましく、７０重量％以上であることが更に好ましく、９０重量％以上であることが特に好ましい。  
【００２３】
吸収体に界面活性剤（Ｃ）を含有させる方法は、特に制限されず、例えば、吸収体に、界面活性剤（Ｃ）を含む液（例えば、水希釈液）を噴霧又は塗工する方法、界面活性剤（Ｃ）を含む液にセルロース繊維を浸漬させる方法等が挙げられる。界面活性剤（Ｃ）を含有するセルロース繊維は、界面活性剤（Ｃ）が表面に付着しているものであっても、内部に界面活性剤（Ｃ）を含むものであっても良い。更に、界面活性剤（Ｃ）が表面及び内部に含まれているものであっても良い。    
【００２４】
界面活性剤（Ｃ）の使用量は、界面活性剤（Ｃ）を含有させる前の吸収体中のセルロース繊維重量に対して０．０１〜０．１重量％であることが好ましく、より好ましくは０．０２〜０．０９重量％、更に好ましくは０．０３〜０．０８重量％である。これらの範囲は、本発明の効果がより確実に奏されるようにする観点から好ましい。また、界面活性剤（Ｃ）の使用量が多すぎると、拡散性が悪くなるとともに、繰り返し吸収時の吸収速度及び液戻り性が悪くなることがあり、それを防止する観点からも上記範囲が好ましい。ここでいう、界面活性剤（Ｃ）の使用量とは、完成した吸収性物品に残る界面活性剤（Ｃ）の量である。    
本実施形態の吸収性物品である紙オムツ１のように、吸収体が、界面活性剤（Ｃ）を含有するセルロース繊維と高吸水性ポリマー（Ｐ）とを含む場合、吸収体中における高吸水性ポリマー（Ｐ）の含有割合は、界面活性剤（Ｃ）を含有させる前の吸収体中のセルロース繊維１００重量に対して５〜３００重量であることが好ましく、更に好ましくは１０〜２５０重量、特に好ましくは２０〜２００重量、ある。これらの範囲は、液戻り量の点から好ましい。  
【００２５】
本実施形態の紙オムツ１によれば、界面活性剤（Ｃ）を含有するセルロース繊維を肌当接面以外の部位に含むことにより、含まない場合に比べて、吸収速度が速くなり、液戻り量も少ない。このような効果が得られる理由はまだ完全には解明されていないが、表面シート上に供給された液が、セカンドシート及び／又は吸収体中の界面活性剤（Ｃ）と接触して、該液の粘度及び表面張力が変化することによって、より液が吸収体中に引き込まれやすくなり、さらに液が高吸水性ポリマーに吸収されやすい性状に改変されたためと考えられる。また、界面活性剤（Ｃ）が含有されていると吸収体材の作成時のプレス時に、プレス圧の影響を受けにくく、吸収体中の高吸水性ポリマーやセルロース繊維が固まりにくく凝集が起こりにくくなり、液の拡散がよくなると考えられる。        
【００２６】
本発明の吸収性物品の各部の形成材料について説明すると、表面シート及び防漏シートとしては、それぞれ、この種の物品に従来用いられているものを特に制限なく用いることができる。例えば、表面シートとしては、各種製法による不織布、樹脂フィルムに開孔を形成したもの、これらの積層体等を用いることができる。防漏シートとしては、透湿性を有するか又は有さない熱可塑性樹脂のフィルム、撥水性の不織布、又はこれらの積層体等を用いることができる。
繊維集合体、被覆シートならびにセカンドシートとしては、それぞれセルロース系繊維のみ、またはセルロース系繊維を含む不織布や、不織布化されていないウエブ、不織布やウエブの積層体等を用いることができる。また繊維集合体、被覆シート及びセカンドシートのいずれか１つがセルロース系繊維を含んでいれば良く、その他はセルロース系繊維を含んでいない、不織布、不織布化されていないウエブ、不織布やウエブの積層体を用いることができる。被覆シートが、界面活性剤（Ｃ）を含有するセルロース繊維を含む場合、少なくとも吸収体の肌当接面側面を被覆する被覆シートが該繊維を含んでいることが好ましい。  
被覆シートは、液透過性であると共に、湿潤強度が高いことが好ましい。
【００２７】
高吸水性ポリマー（Ｐ）としては、この種の物品に従来用いられているものを特に制限なく用いることができるが、自重の２０倍以上の液体を吸収でき且つゲル化し得るものが好ましく、例えば、デンプンや架橋カルボキシルメチル化セルロース、アクリル酸又はアクリル酸アルカリ金属塩とその他モノマーとの共重合体等、ポリアクリル酸及びそのアルカリ金属塩（部分又は完全中和物）並びにポリアクリル酸塩グラフト重合体を挙げることができる。更に好ましいのは、ポリアクリル酸アルカリ金属塩（部分又は完全中和物）である。これらの高吸水性ポリマーは、一種を単独で又は二種以上を組み合わせて用いることもできる。
【００２８】
以上、本発明の吸収性物品の好ましい実施形態について説明したが、本発明の吸収性物品は、上記実施形態に限定されず適宜変更可能である。  
例えば、上述した吸収性物品においては、繊維集合体、被覆シート及びセカンドシート（中間層）のそれぞれがパルプ繊維を主体として構成され、それぞれの少なくとも一部におけるパルプ繊維が界面活性剤（Ｃ）を含有していたが、これに代えて、繊維集合体を構成するパルプ繊維のみ、被覆シートを構成するパルプ繊維のみ又はセカンドシート（中間層）を構成するパルプ繊維のみが界面活性剤（Ｃ）を含有していても良い。    
吸収体中に含まれる繊維集合体のみ、被覆シートのみ、セカンドシートのみに界面活性剤（Ｃ）が処理されていても液の吸収速度、繰り返し吸収性、液戻り量低減に効果が見られる。
なお、上述した吸収性物品において、セカンドシートと被覆シートは必要に応じて用いればよく、必要が無ければ省いてもかまわない。
【００２９】
また、吸収体中の高吸水性ポリマー（Ｐ）は、図１に示すように、繊維集合体中に均一に分散保持されているのに代えて、繊維集合体の厚み方向における表面シート側、防漏シート側又は中央部付近等に偏倚して存在していても良い。また、複数の層からなる繊維集合体の層間に高吸水性ポリマーがサンドイッチされた状態で保持されていても良い。
【００３０】
本発明における吸収性物品は、使い捨て紙オムツ他、パンティライナー（おりものシート）、失禁パッド、生理用ナプキン等であっても良い。
【００３１】
【実施例】
【００３２】
以下、実施例及び比較例により本発明をさらに説明するが、本発明はこれらに限定されるものではない。以下、特に定めない限り、％は重量％、部は重量部を示す。
【００３３】
＜実施例１＞
＜吸収性物品（紙オムツ）の調製＞
フラッフパルプ１００部と高吸水性ポリマー（サンダイヤポリマー（株）製サンウェットＩＭ−９３０）１００部とを気流型混合装置｛パッドフォーマー｝で混合した後、界面活性剤（Ｃ−１）［商品名：イオネット  Ｓ２０、三洋化成工業（株）製］の１％水希釈液を噴霧し、パルプ繊維１００部に対して、（Ｃ−１）を０．０３部付着させた。この吸収体を坪量約５００ｇ／ｍ２となるように均一にアクリル板（厚み４ｍｍ）上に積層し、５ｋｇ／ｃｍ２の圧力で３０秒間プレスし、１０ｃｍ×４０ｃｍの長方形に裁断し、各々の上下に吸収体と同じ大きさの吸水紙（坪量１５．５ｇ／ｍ２、アドバンテック社製、フィルターペーパー２番）を配置し、さらにポリエチレンシート（タマポリ社製ポリエチレンフィルムＵＢ−１）を裏面に、不織布（坪量２０ｇ／ｍ２、旭化成社製エルタスガード）を表面に配置することにより吸収性物品（紙オムツ）を調製した。高吸水性ポリマーとパルプ繊維の重量比率（吸収性樹脂粒子の重量／繊維の重量）は５０／５０であった。
【００３４】
＜実施例２〜７および比較例１〜７＞
表１に記載した界面活性剤（Ｃ）の種類、量を変更したこと以外、実施例１と同様にして、吸収性物品を得た。
【００３５】
【表１】
2014091779.tif 000003
【００３６】
なお、表中の記号は以下の化合物を表す。
（Ｃ−１）：ソルビタンモノヤシ油脂肪酸エステル（エステル化度２５％）
（Ｃ−２）：ソルビタンモノステアレート（エステル化度２５％）
（Ｃ−３）：ソルビタンＥＯ２０モル付加物のオレイン酸ジエステル（エステル化度５０％）
（Ｃ−４）：ショ糖モノパルミテート（エステル化度１２．５％）
（Ｃ−５）：ペンタエリスリトールのジラウリン酸エステル（エステル化度５０％）（Ｃ’−１）：オレイルアルコールオレイン酸エステル（エステル化度１００％）
（Ｃ’−２）：ステアリルアルコールＥＯ１０モル付加物（エステル化度−％）
（Ｃ’−３）：エチレングリコールのモノラウリン酸エステル（エステル化度５０％）
（Ｃ’−４）：硬化ヒマシ油ＥＯ２０モル付加物のオレイン酸トリエステル（エステル化度１００％）
【００３７】
＜性能評価＞
実施例及び比較例の吸収性物品について、以下に示す方法により、吸収速度、及び液戻り量の評価を行った。評価結果を表１に示した。
測定する吸収性物品の中央に金属リング（内径２５ｍｍ、長さ１２０ｍｍ）をセットし、人工尿（塩化カリウム０．０３％、硫酸マグネシウム０．０８％、塩化ナトリウム０．８％及び脱イオン水９９．０９％）８０ｍｌを注入し、注入してから人工尿を吸収し終えるまで｛人工尿による光沢が確認できなくなるまで｝の時間（秒）を測定する。
注入後、金属リングを外し１０分間その状態を保持した後、再度人工尿８０ｍｌを注入し、注入してから人工尿を吸収し終えるまでの時間（秒）を測定する。２回目注入後、金属リングを外し１５分間その状態を保持した後、吸収性物品の肌当接面上に、１０ｃｍ×１０ｃｍのろ紙を３０枚重ねたものを載せた。更にその上に３．５ｋｇの重りを載せて３分間加圧した。加圧後、ろ紙３０枚を取り出し、加圧前後のろ紙の重さを測定して、ろ紙に吸収された人工尿量を求めた。この値を、吸収性物品から戻った人工尿の液戻り量とした。
なお、人工尿、測定雰囲気は、２５±３℃、６５±５％ＲＨで行った。
【００３８】
表１から明らかなように、実施例１〜７では、いずれも吸収速度および繰り返しの吸収速度が速く、液戻り性も良好である。
【００３９】
一方、吸収液拡散用添加剤（Ｃ）を多く付着した比較例１，２では、液の吸収速度は速いものの、繰り返しの吸収速度は遅く、液戻り性は劣り、添加剤（Ｃ）を含まない比較例３では、液の吸収速度、繰り返しの吸収速度、液戻り性が劣る。部分エステル化物でない添加剤を使用した比較例４，５，７および２価のアルコールの部分エステル化物である添加剤を使用した比較例６では、液の拡散性が悪いため、液の吸収速度、繰り返しの吸収速度、液戻り性が更に劣る。
【図面の簡単な説明】
【００４０】
【図１】は、本発明の一実施形態である紙オムツの厚み方向の断面を模式的に示す断面図である。
【符号の説明】
【００４１】
１ 紙オムツ（吸収性物品）
２ 表面シート
３ 防漏シート
４ 吸収体材
４１ 吸収体
４２ 繊維集合体
４３ 高吸水性ポリマー
４４，４５ 吸収紙（被覆シート）
５ セカンドシート（中間層）
２０ 肌当接面
３０ 非肌当接面
【図１】
2014091779.tif 000004